(57)【要約】【課題】すぐれた耐摩耗性および耐剥離性を発揮する表面被覆切削工具の提供。【解決手段】工具基体の表面側に下部層と上部層を有する硬質被覆層が形成され、前記下部層は、合計平均層厚０．１〜３．０μｍのＴｉ化合物層を有し、前記上部層は、平均層厚１．０〜１５．０μｍの立方晶Ｔｉ１−ｘＴａｘＮ１−ｙＣｙ（０．３０≦ｘ≦０．９０、０＜ｙ≦０．６０）層を有し、工具基体の法線に対し０〜１０°の方向にＴａ含有割合およびＣ含有割合が周期的に変化する、平均粒子幅が２〜１００ｎｍの柱状構造の組成変動組織を有し、Ｔａ量およびＣ量について、繰り返す最高含有点とそれぞれ隣接する最低含有点の平均間隔は２〜２０ｎｍであり、前記それぞれの位置におけるＴａおよびＣの最高含有割合と最低含有割合の差ΔｘおよびΔｙの絶対値の平均値が０．０４以上であり、Ｔａ最高含有点と最も近いＣ最高含有点との距離が、前記Ｔａ量の平均間隔の１／５以下である表面被覆切削工具。【選択図】図１
2020142314.tif 000002
【特許請求の範囲】
【請求項１】
炭化タングステン基超硬合金または炭窒化チタン基サーメットからなる工具基体の表面に硬質被覆層が形成されてなる表面被覆切削工具において、
（ａ）前記硬質被覆層は、前記工具基体の表面側から下部層および上部層を有してなり、
（ｂ）前記下部層は、Ｔｉの炭化物層、窒化物層、炭窒化物層、炭酸化物層および炭窒酸化物層のうちの１層または２層以上からなり、かつ、０．１〜３．０μｍの合計平均層厚を有するＴｉ化合物層を有し、
（ｃ）前記上部層は、１．０〜１５．０μｍの平均層厚を有する立方晶Ｔｉ１−ｘＴａｘＮ１−ｙＣｙ（０．３０≦ｘ≦０．９０、０＜ｙ≦０．６０）からなる層を有し、
（ｄ）前記Ｔｉ１−ｘＴａｘＮ１−ｙＣｙ層は、Ｔａ量がＴｉとＴａとの合量に対して占める含有割合、および、Ｃ量がＮとＣとの合量に対して占める含有割合が周期的に変化する組成変動組織を有し、
（ｄ−１）縦断面観察において、前記組成変動組織が工具基体の法線に対して０〜１０°の方向に存在しており、また、前記組成変動組織は平均粒子幅が２〜１００ｎｍの柱状構造組織であり、
（ｄ−２）前記組成変動組織における前記Ｔａ量が前記ＴｉとＴａとの合量に対して占める含有割合について、最高含有割合ｘｍａｘを示すＴａ最高含有点と最低含有割合ｘｍｉｎを示すＴａ最低含有点とが繰り返され、前記繰り返される隣接するＴａ最高含有点とＴａ最低含有点の間隔の平均値である平均間隔が２〜２０ｎｍであり、前記Ｔａ最高含有点の最高含有割合ｘｍａｘと前記Ｔａ最低含有点の最低含有割合ｘｍｉｎとの差Δｘの絶対値の平均値が０．０４以上であり、
（ｄ−３）前記組成変動組織におけるＣ量が前記ＮとＣとの合量に対して占める含有割合について、Ｃ量の最高含有割合ｙｍａｘを示すＣ最高含有点とＣ量の最低含有割合ｙｍｉｎを示すＣ最低含有点とが繰り返され、前記繰り返される隣接するＣ最高含有点とＣ最低含有点の間隔の平均値である平均間隔が２〜２０ｎｍであり、前記Ｃ最高含有点の最高含有割合ｙｍａｘと前記Ｃ最低含有割合ｙｍｉｎとの差Δｙの絶対値の平均値が０．０４以上であり、
（ｄ−４）前記組成変動組織におけるＴａ量が前記ＴｉとＴａとの合量に対して占める含有割合について、最高含有割合ｘｍａｘを示すＴａ最高含有点と最低含有割合ｘｍｉｎを示すＴａ最低含有点とのそれぞれの周期および位置と、Ｃ量が前記ＮとＣとの合量に対して占める含有割合について、最高含有割合ｙｍａｘを示すＣ最高含有点と、最低含有割合ｙｍｉｎを示すＣ最低含有点とのそれぞれの周期および位置とはそれぞれに対応して同期しており、前記それぞれに対応して同期するＴａ最高含有点と、そのＴａ最高含有点から最も近い位置にあるＣ最高含有点との間隔の平均値が、前記Ｔａ最高含有点とその隣接するＴａ最低含有点との平均間隔の１／５以下であること、
を特徴とする表面被覆切削工具。
【請求項２】
請求項１に記載された表面被覆切削工具において、前記上部層であるＴｉ１−ｘＴａｘＮ１−ｙＣｙ層のナノインデンテーション押込み硬さ（押込み荷重２００ｍｇｆ）が４５００ｋｇｆ／ｍｍ２以上であることを特徴とする請求項１に記載の表面被覆切削工具。
【請求項３】
請求項１または請求項２に記載された表面被覆切削工具において、前記上部層である
前記Ｔｉ１−ｘＴａｘＮ１−ｙＣｙ層の上層として、０．５〜５．０μｍの平均層厚を有するα型もしくはκ型のＡｌ２Ｏ３層を有することを特徴とする請求項１または請求項２に記載された表面被覆切削工具。
【発明の詳細な説明】
【技術分野】
【０００１】
本発明は、例えば、合金鋼やステンレス鋼等の高速切削加工において、硬質被覆層がすぐれた耐摩耗性および耐剥離性を備えることにより、長期の使用に亘り、すぐれた切削性能を有する表面被覆切削工具（以下、「被覆工具」という。）に関するものである。
【背景技術】
【０００２】
従来、例えば、各種鋼の切削加工においては、炭化タングステン基等の超硬合金基体表面に、下部層として化学蒸着形成されたＴｉの窒化物（ＴｉＮ）や炭窒化物（ＴｉＣＮ）層等のＴｉ化合物層を有し、上部層としてＴａ、ＮｂやＭｏ等の窒化物を化学蒸着により形成された硬質被覆層を有する被覆工具が用いられている。
しかしながら、近年、各種鋼の切削加工における高能率化が求められており、合金鋼やステンレス鋼の切削加工においては、高速切削化が求められる中、従来の表面被覆切削工具では、例えば、二層構造の皮膜に対し、切削時に基材の表面に平行な方向の力が皮膜に加わると、皮膜を構成する各層の間にて剥離が生じ、さらに皮膜が摩耗するというような問題を有していた。
【０００３】
そこで、例えば、特許文献１では、表面被覆切削工具の基材上に２以上の層を含み、少なくとも一層は、ＴａＮからなる第１化合物層であり、該第１化合物層は、基材側から厚み方向に非晶質からなる非晶質領域と六方晶構造からなる結晶質領域とを順に有し、他の一層は、第１化合物層の直下の第２化合物層であり、該第２化合物層は、立方晶構造を含む結晶構造からなる層であり、ＭＴａＮ（ここで、Ｍは、Ｔｉ、ＴｉＡｌまたはＴｉＨｆからなる）からなる層とすることにより、耐摩耗性と潤滑性を高いレベルで両立する被覆切削工具が提案されている。
【先行技術文献】
【特許文献】
【０００４】
【特許文献１】特許第５６４０２４３号公報
【発明の概要】
【発明が解決しようとする課題】
【０００５】
近年の切削加工における省力化および省エネ化への要求は強く、これに伴い、被覆工具は一段と過酷な条件下にて使用されるようになってきており、たとえば、合金鋼やステンレス鋼等の高速切削加工において、すぐれた耐摩耗性およびすぐれた耐剥離性を発揮することが求められている。
しかしながら、前記特許文献１において提案されている、表面被覆切削工具を用い、被覆工具を合金鋼やステンレス鋼等の高速切削加工に用いることによっても、従来のＰＶＤ−ＴａＮやＴｉＴａＮ皮膜では、六方晶構造の皮膜を含んでいるため、皮膜硬さが低く、また、刃先の温度が高温になる加工では、相変態が生じ皮膜の耐チッピング性が劣化するため、溶着チッピングが頻発し、耐摩耗性および耐剥離性を発揮するには、不向きであるという問題点を有していた。
【課題を解決するための手段】
【０００６】
そこで、本発明者らは、前述の観点から、前記被覆工具を合金鋼やステンレス鋼等の高速切削加工に用いた場合においても、長期の使用にわたり、すぐれた耐摩耗性および耐剥離性を兼ね備え、工具寿命の向上をもたらす、被覆工具について、鋭意研究を行った結果、以下の知見を得た。
すなわち、本発明者らは、限定された条件にて、ＴｉＴａＮＣからなる炭窒化物層（以下、「ＴｉＴａ複合炭窒化物層」ともいう。）を成膜することにより、工具基体のほぼ法線方向に形成された、超微粒組織を有する立方晶柱状組織が得られ、前記ＴｉＴａ複合炭窒化物層の硬さが向上することにより、切削試験時における摩耗脱離単位が小さく、異常摩耗が抑制される結果、合金鋼やステンレス鋼の高速切削加工に際し、耐摩耗性および耐剥離性にすぐれた切削特性を有する硬質被覆層が得られることを見出した。
さらには、前記ＴｉＴａ複合炭窒化物層では、Ｔａ量がＴｉとＴａとの合量に対して占める含有割合（以後、「Ｔａ含有割合」ともいう）、および、Ｃ量がＮとＣとの合量に占める含有割合（以後、「Ｃ含有割合」ともいう）が、周期的に変化する組成変動組織を有するとともに、前記組成変動組織は、特に、Ｔａ含有割合について、最高含有割合を示すＴａ最高含有点および最低含有割合を示すＴａ最低含有点の周期および位置と、Ｃ含有割合について、最高含有割合を示すＣ最高含有点および最低含有割合を示すＣ最低含有点の周期および位置とがそれぞれ同期した組織とすることにより、高硬度の微細結晶粒を含有する耐摩耗性および耐剥離性にすぐれた硬質被覆層が得られることを知見した。
そして、かかるＴｉＴａ複合炭窒化物層を硬質被覆層として有する被覆切削工具は、従来の被覆切削工具に対して、すぐれた耐摩耗性および耐剥離性を発揮することから、合金鋼やステンレス鋼の高速切削加工用として、長期の使用にわたり、すぐれた工具寿命を有することを見出したものである。
【０００７】
本発明は、前記知見に基づいてなされたものであって、
「（１）炭化タングステン基超硬合金または炭窒化チタン基サーメットからなる工具基体の表面に硬質被覆層が形成されてなる表面被覆切削工具において、
（ａ）前記硬質被覆層は、前記工具基体の表面側から下部層および上部層を有してなり、
（ｂ）前記下部層は、Ｔｉの炭化物層、窒化物層、炭窒化物層、炭酸化物層および炭窒酸化物層のうちの１層または２層以上からなり、かつ、０．１〜３．０μｍの合計平均層厚を有するＴｉ化合物層を有し、
（ｃ）前記上部層は、１．０〜１５．０μｍの平均層厚を有する立方晶Ｔｉ１−ｘＴａｘＮ１−ｙＣｙ（０．３０≦ｘ≦０．９０、０＜ｙ≦０．６０）からなる層を有し、
（ｄ）前記Ｔｉ１−ｘＴａｘＮ１−ｙＣｙ層は、Ｔａ量がＴｉとＴａとの合量に対して占める含有割合、および、Ｃ量がＮとＣとの合量に対して占める含有割合が周期的に変化する組成変動組織を有し、
（ｄ−１）縦断面観察において、前記組成変動組織が工具基体の法線に対して０〜１０°の方向に存在しており、また、前記組成変動組織は平均粒子幅が２〜１００ｎｍの柱状構造組織であり、
（ｄ−２）前記組成変動組織における前記Ｔａ量が前記ＴｉとＴａとの合量に対して占める含有割合について、最高含有割合ｘｍａｘを示すＴａ最高含有点と最低含有割合ｘｍｉｎを示すＴａ最低含有点とが繰り返され、前記繰り返される隣接するＴａ最高含有点とＴａ最低含有点の間隔の平均値である平均間隔が２〜２０ｎｍであり、前記Ｔａ最高含有点の最高含有割合ｘｍａｘと前記Ｔａ最低含有点の最低含有割合ｘｍｉｎとの差Δｘの絶対値の平均値が０．０４以上であり、
（ｄ−３）前記組成変動組織におけるＣ量が前記ＮとＣとの合量に対して占める含有割合について、Ｃ量の最高含有割合ｙｍａｘを示すＣ最高含有点とＣ量の最低含有割合ｙｍｉｎを示すＣ最低含有点とが繰り返され、前記繰り返される隣接するＣ最高含有点とＣ最低含有点の間隔の平均値である平均間隔が２〜２０ｎｍであり、前記Ｃ最高含有点の最高含有割合ｙｍａｘと前記Ｃ最低含有割合ｙｍｉｎとの差Δｙの絶対値の平均値が０．０４以上であり、
（ｄ−４）前記組成変動組織におけるＴａ量が前記ＴｉとＴａとの合量に対して占める含有割合について、最高含有割合ｘｍａｘを示すＴａ最高含有点と最低含有割合ｘｍｉｎを示すＴａ最低含有点とのそれぞれの周期および位置と、Ｃ量が前記ＮとＣとの合量に対して占める含有割合について、最高含有割合ｙｍａｘを示すＣ最高含有点と、最低含有割合ｙｍｉｎを示すＣ最低含有点とのそれぞれの周期および位置とはそれぞれに対応して同期しており、前記それぞれに対応して同期するＴａ最高含有点と、そのＴａ最高含有点から最も近い位置にあるＣ最高含有点との間隔の平均値が、前記Ｔａ最高含有点とその隣接するＴａ最低含有点との平均間隔の１／５以下であること、
を特徴とする表面被覆切削工具。
（２）  （１）に記載された表面被覆切削工具において、前記上部層であるＴｉ１−ｘＴａｘＮ１−ｙＣｙ層のナノインデンテーション押込み硬さ（押込み荷重２００ｍｇｆ）が４５００ｋｇｆ／ｍｍ２以上であることを特徴とする（１）に記載の表面被覆切削工具。
（３）  （１）または（２）に記載された表面被覆切削工具において、前記上部層である
前記Ｔｉ１−ｘＴａｘＮ１−ｙＣｙ層の上層として、０．５〜５．０μｍの平均層厚を有するα型もしくはκ型のＡｌ２Ｏ３層を有することを特徴とする（１）または（２）に記載された表面被覆切削工具。」を特徴とするものである。
【０００８】
つぎに、本発明の被覆工具について、詳細に説明する。
【０００９】
硬質被覆層；
本発明に係る硬質被覆層は、工具基体側より、１層または２層以上のＴｉ化合物層からなる下部層と、ＴｉＴａ複合炭窒化物層からなる上部層とを有するものであり、さらに必要に応じて、上部層の上層（最上層）として、α型もしくはκ型の酸化アルミニウム層（Ａｌ２Ｏ３層）を有するものである。
硬質被覆層が下部層と上部層とからなる場合、硬質被覆層の合計平均層厚は、１．１μｍ未満では、長期にわたり耐摩耗性を発揮することができず、一方、１８．０μｍを超えると欠損やチッピングが発生し易くなるため、１．１〜１８．０μｍとすることが望ましく、
また、最上層を含む場合においては、硬質被覆層の合計平均膜厚は、１．６〜２３．０μｍとすることが望ましい。
硬質被覆層における各層および全体の平均層厚は、例えば、工具基体に対し垂直方向断面において、ＳＥＭ（走査型電子顕微鏡）、ＴＥＭ（透過型電子顕微鏡）、または、ＨＡＡＤＦ−ＳＴＥＭ（高角環状暗視野走査透過型電子顕微鏡）を用いて測定することができる。
【００１０】
下部層；  
工具基体上に形成する下部層は、Ｔｉの炭化物層、窒化物層、炭窒化物層、炭酸化物層および炭窒酸化物層のうちの１層または２層以上のＴｉ化合物層からなり、工具基体と上部層である、ＴｉＴａ複合炭窒化物層との密着性を高めることができるため、欠損、剥離等の異常損傷の発生を抑制することができる。
Ｔｉ化合物層からなる下部層の合計平均膜厚は、０．１μｍ未満では、下部層の効果が十分発揮されず、一方、３．０μｍを超えると結晶粒が粗大化し易くなり、チッピングを発生しやすくなるため、０．１μｍ〜３．０μｍとすることが望ましい。
【００１１】
上部層（複合炭窒化物層）；
（１）成分組成、平均層厚
本発明に係る複合炭窒化物は、ＴｉＴａ複合炭窒化物層からなるものであって、前記複合炭窒化物層を構成するＴｉＴａ複合炭窒化物は、組成式（Ｔｉ１−ｘＴａｘＮ１−ｙＣｙ）にて表した場合、０．３０≦ｘ≦０．９０、０＜ｙ≦０．６０をそれぞれ満足する。
ここで、ｘは、Ｔａ量がＴｉとＴａとの合量に対して占める平均含有割合を表し、ｙは、Ｃ量がＮとＣとの合量に対して占める平均含有割合を表す。ただし、ｘおよびｙはいずれも原子比である。
Ｔａの平均含有割合ｘは、０．３０より小さい場合には十分な格子ひずみが導入されず、またｘが０．９０よりも大きい場合には結晶組織中に六方晶形の結晶が形成され、十分な硬さを確保できないために、０．３０≦ｘ≦０．９０と規定した。
また、本発明に係る前記ＴｉＴａ複合炭窒化物層においては、耐溶着性向上元素であるＮと、硬度向上元素であるＣについて、それぞれの含有割合を調整し、Ｃの平均含有割合を０＜ｙ≦０．６０とすることにより、耐溶着性と硬度の両特性を備えた硬質被覆層を得ることができる。  
また、上部層の平均層厚は、１．０μｍ未満では、長期にわたる耐摩耗性を発揮することができず、一方、１５．０μｍを超えると、欠損やチッピングが発生しやすくなるため、硬度および耐摩耗性の観点から優れた効果を発揮する、１．０〜１５．０μｍと規定した。
【００１２】
（２）組成変動組織
本発明に係る前記複合炭窒化物（ＴｉＴａＮＣ）層は、Ｔａ含有割合、Ｔｉ含有割合、Ｃ含有割合およびＮ含有割合が、周期的に変化する組成変動組織、すなわち、ＴａがＴｉとＴａとの合量に対して占める含有割合、および、ＣがＮとＣとの合量に対して占める含有割合が同期して周期的に変化する組成変動組織を有するものである。
【００１３】
（２−１）組成変動組織を構成する結晶粒
前記組成変動組織を構成する結晶粒は、縦断面観察において、工具基体の法線に対して０〜１０°の方向に存在しており、水平方向における平均粒子幅が２〜１００ｎｍである柱状構造結晶により形成された組織である。
前記結晶粒が、縦断面観察において、工具基体の法線に対して１０°より大きい方向に存在している場合、合金鋼やステンレス鋼の切削加工時に被削材表面と硬質被覆層最表面とが接触する際に、柱状構造結晶粒が角度を持って被削材表面に接することにより、摩耗時の結晶粒の脱落単位が大きくなることでの異常摩耗の進行や、柱状構造結晶粒の塑性変形による組織の脱落が生じるため、前記組成変動組織を構成する結晶粒は、縦断面観察において、工具基体の法線に対して０〜１０°の方向に存在するものとした。
また、前記結晶粒の水平方向における平均粒子幅については、水平方向における平均粒子幅が２〜１００ｎｍと小さいため、転位運動の障害として作用する結晶粒界長が大きくなり、結晶粒界のすべりに対する抵抗が大きくなる結果、皮膜硬さが向上する。水平方向における平均粒子幅が１００ｎｍより大きい場合には、従来の表面被覆切削工具の硬質被覆層にあるように、上記の皮膜硬さ向上の効果が小さくなる。
なお、ここでいう柱状構造結晶により形成された組織とは、例えば、前記複合炭窒化物層の縦断面を観察した際に、個々の結晶粒について、層厚方向の結晶粒の高さ（長辺）にて、最も大きい値を最大粒子長さ（Ｌ）とし、層厚方向に垂直な方向の結晶粒の幅（短辺）にて、最も大きい値を最大粒子幅（Ｗ）としたとき、Ｌ／Ｗにて定義されるアスペクト比が、２．０以上である結晶粒が、前記の複合窒化物層の縦断面において占める面積割合が、５０％以上である組織をいう。
具体的な測定法としては、例えば、ＳＥＭ−ＥＢＳＤ法（走査型電子顕微鏡を用いた電子線後方散乱回折法）を用いることにより、測定することができる。
【００１４】
（２−２）組成変動組織における各含有成分の最高含有点、最低含有点、含有割合等について
以下では、（ア）〜（エ）にて、組成変動組織における各成分Ｔａ、Ｔｉ、ＣおよびＮにおける最高含有点、最高含有割合、最低含有点および最低含有割合の定義を示し、（オ）Ｔａ最高含有点およびＣ最高含有点の位置、および、それぞれの最高含有点の周期と最低含有点の周期とを同期させ、さらに、Ｔａ最高含有割合とＴａ最低含有割合の差を所定値以上、同じく、Ｃ最高含有割合とＣ最低含有割合の差を前記所定値以上の組成変動組織とすることにより、組織の立方晶化が進み、硬さの向上が図られること、（カ）隣接するＴａ最高含有点とＴａ最低含有点の平均間隔を所定範囲とすることにより、硬さ向上効果が発揮できること、また、（キ）Ｔａ最高含有点と、Ｔａ最高含有点から最も近い位置にあるＣ最高含有点との間隔の平均値を所定値以下とすることにより、硬さ向上効果が得られることについて説明する。
【００１５】
（ア）Ｔａ最高含有点、Ｔａ最高含有割合（ｘｍａｘ）、Ｔａ最低含有点およびＴａ最低含有割合（ｘｍｉｎ）の定義；
前記組成変動組織において、Ｔａ含有割合は、例えば、Ｔａ最高含有割合−Ｔａ最低含有割合−Ｔａ最高含有割合−Ｔａ最低含有割合・・・というように所定の間隔を保ち、周期的な含有割合の変化を示す。
ここでいうＴａ最高含有割合、Ｔａ最低含有割合について説明すると、Ｔａ最高含有割合とは、各測定点におけるＴａ含有割合が、層全体の組成式（Ｔｉ１−ｘＴａｘＮ１−ｙＣｙ）におけるＴａ量がＴｉとＴａとの合量に対して占める平均含有割合ｘの値以上の連続した部分におけるＴａ含有割合の最大値をいう。連続してｘの値以上となる部分が複数ある場合は、それぞれの部分におけるＴａ含有割合の最大値をＴａ最高含有割合と定義し、それぞれの部分におけるＴａ含有割合が最大値をとる位置をそれぞれの部分におけるＴａ最高含有点と定義する。以後、Ｔａ最高含有割合についてはｘmaxと記すこともある。
同様に、Ｔａ最低含有割合とは、各測定点におけるＴａ含有割合が、層全体の組成式（Ｔｉ１−ｘＴａｘＮ１−ｙＣｙ）におけるＴａ量がＴｉとＴａとの合量に対して占める平均含有割合ｘの値以下となる連続した部分におけるＴａ含有割合の最小値をいう。連続してｘの値以下となる部分が複数ある場合は、それぞれの部分におけるＴａ含有割合の最小値をＴａ最低含有割合と定義し、それぞれの部分におけるＴａ含有割合が最小値をとる位置をそれぞれの部分におけるＴａ最低含有点と定義する。以後、Ｔａ最低含有割合についてはｘminと記すこともある。
この定義によれば、ｘの値近傍での周期的な変化が存在する場合、Ｔａ最高含有点とＴａ最低含有点が交互に出現する。
以下、各成分の平均含有割合の値以上の連続した部分における最大値をとる位置をそれぞれの部分における最高含有点といい、各成分の平均含有割合の値以下の連続した部分における最小値をとる位置をそれぞれの部分における最低含有点という。
【００１６】
（イ）Ｔｉ最高含有点、Ｔｉ最高含有割合αmax、Ｔｉ最低含有点、Ｔｉ最低含有割合αminの定義；
前記組成変動組織において、Ｔｉ量がＴａとＴｉとの合量に対して占める含有割合（以後、Ｔｉ含有割合とも記す）は、Ｔａ含有割合の周期的な組成変化の周期幅が最小となる方向に沿って、Ｔａ最高含有点では、Ｔｉ最低含有割合αmin（＝１−ｘmax）を示し、Ｔａ最低含有点では、Ｔｉ最高含有割合αmax（＝１−ｘmin）を示す。なお、αは原子比である。  
すなわち、Ｔｉ含有割合は、前記Ｔａ含有割合の周期的な組成変化の周期幅が最小となる方向に沿って、同周期にて、Ｔｉ最低含有割合−Ｔｉ最高含有割合−Ｔｉ最低含有割合−Ｔｉ最高含有割合・・・という含有割合の変化を示す。ここでいう、Ｔｉ最高含有点、Ｔｉ最高含有割合、Ｔｉ最低含有点、Ｔｉ最低含有割合の定義は、前記ＴａをＴｉに置き換え同様の定義である。
【００１７】
（ウ）Ｃ最高含有点、Ｃ最高含有割合（ｙmax）、Ｃ最低含有点、Ｃ最低含有割合（ｙmin）の定義；
前記組成変動組織において、Ｃ含有割合は、前記ＴｉとＴａの周期的な組成変化の周期幅が最小となる方向に沿って、Ｃ最高含有割合−Ｃ最低含有割合−Ｃ最高含有割合−Ｃ最低含有割合・・・というように所定の間隔を保ち、周期的な含有割合の変化を示す。
ここでいうＣ最高含有割合、Ｃ最低含有割合について説明すると、Ｃ最高含有割合とは、各測定点におけるＣ含有割合が、層全体の組成式（Ｔｉ１−ｘＴａｘＮ１−ｙＣｙ）におけるＮとＣとの合量に対してＣ量が占める平均含有割合ｙの値以上の連続した部分におけるＣ含有割合の最大値をいう。連続してｙの値以上となる部分が複数ある場合は、それぞれの部分におけるＣ含有割合の最大値をＣ最高含有割合と定義し、それぞれの部分におけるＣ含有割合が最大値をとる位置をそれぞれの部分におけるＣ最高含有点と定義する。以後、Ｃ最高含有割合についてはｙmaxと記すこともある。
同様に、Ｃ最低含有点とは、各測定点におけるＣ含有割合が、層全体の組成式（Ｔｉ１−ｘＴａｘＮ１−ｙＣｙ）におけるＣ量がＮとＣとの合量に対して占める平均含有割合ｙの値以下となる連続した部分におけるＣ含有割合の最小値をいう。連続してｙの値以下となる部分が複数ある場合は、それぞれの部分におけるＣ含有割合の最小値をＣ最低含有割合と定義し、それぞれの部分におけるＣ含有割合が最小値をとる位置をそれぞれの部分におけるＣ最低含有点と定義する。以後、Ｃ最低含有割合についてはｙminと記すこともある。
この定義によれば、ｙの値近傍での周期的な変化が存在する場合、最高含有点と最低含有点が交互に出現する。
【００１８】
（エ）Ｎ最高含有点、Ｎ最高含有割合βmax、Ｎ最低含有点、Ｎ最低含有割合βminの定義；
前記組成変動組織において、Ｎ量が、ＮとＣとの合量に対して占める含有割合（以後、Ｎ含有割合とも記す）は、Ｃ含有割合の周期的な組成変化の周期幅が最小となる方向に沿って、Ｃ最高含有点では、Ｎ最低含有割合βmin（＝１−ｙmax）を示し、Ｃ最低含有点では、Ｎ最高含有割合βmax（＝１−ｙmin）示す。なお、βは原子比である。  
すなわち、Ｎ含有割合は、前記Ｃ含有割合の周期的な組成変化の周期幅が最小となる方向に沿って、同周期にて、Ｎ最低含有割合−Ｎ最高含有割合−Ｎ最低含有割合−Ｎ最高含有割合・・・という含有割合の変化を示す。ここでいう、Ｎ最高含有点、Ｎ最高含有割合、Ｎ最低含有点、Ｎ最低含有割合の定義は、前記ＣをＮに置き換えたと同様の定義である。
【００１９】
（オ）Ｔａ最高含有点およびＴａ最低含有点におけるＴａ含有割合差（ｘmax−ｘmin）ならびにＣ最高含有点およびＣ最低含有点におけるＣ含有割合差（ｙmax−ｙmin）；
Ｔａ最高含有点およびＣ最高含有点の位置、および、それぞれの最高含有点と最低含有点の周期は、後述する成膜方法において、同期させることができる。
さらに、Ｔａ最高含有割合ｘmaxとＴａ最低含有割合ｘminの差が０．０４以上、かつ、Ｃ最高含有割合ｙmaxとＣ最低含有割合ｙminの差が０．０４以上の組成変動組織とすることにより、硬さが向上する。
【００２０】
（カ）隣接するＴａ最高含有点とＴａ最低含有点の間隔（平均値）；
Ｔａ最高含有点とＴａ最低含有点の間隔については「複合炭窒化物層の縦断面観察において、周期的な組成変化の周期が最小になる方向で測定される平均間隔が２〜２０ｎｍであること」が、硬さ向上のために必要である。
前記硬さ向上効果を発揮させるためには、平均間隔は小さい方が望ましく、２０ｎｍ以下であることが必要である。一方、平均間隔が２ｎｍ未満では、それぞれを明確に区別して形成することが困難となるため、所望の硬度が得られず、耐摩耗性を確保することができない。
【００２１】
キ）Ｔａ最高含有点と、そのＴａ最高含有点から最も近い位置にあるＣ最高含有点との間隔の平均値；
前記硬さ向上効果を発揮させるためには、「Ｔａ最高含有点と、そのＴａ最高含有点から最も近い位置にあるＣ最高含有点との間隔の平均値」は、小さい方が好ましく、隣接するＴａ最高含有点とＴａ最低含有点の平均間隔の１／５以下であることが必要である。
【００２２】
（２−３）硬度
ＴｉＴａ複合炭窒化物層は、硬さが高く、すぐれた耐摩耗性を有するが、その平均層厚が１．０〜１５．０μｍにて、かつナノインデンテーション押込硬さ（押込荷重２００ｍｇｆ）が４５００ｋｇｆ／ｍｍ２以上の場合、よりすぐれた効果を発揮することができる。
なお、ＴｉＴａ複合炭窒化物層の平均層厚は、走査型電子顕微鏡（倍率５０００倍）を用いて、工具基体に垂直な方向の断面の観察視野内の５点の層厚を測り、これらを平均して平均層厚を求めることができ、また、ナノインデンテーション硬さについては、ナノインデンテーション試験法（ＩＳＯ  １４５７７）に基づき、前記ＴｉＴａ複合炭窒化物層の表面を研磨し、ダイヤモンド製のBerkovich圧子を用いて、押込荷重２００ｍｇｆで測定を行なった。
【００２３】
最上層；
本発明では、上部層（複合炭窒化物層）の上に、さらに最上層として酸化アルミニウム層を成膜することができる。
酸化アルミニウム層は、通常の化学蒸着法によって、０．５〜５．０μｍの平均層厚を有するα型Ａｌ２Ｏ３層もしくはκ型Ａｌ２Ｏ３層を形成することとした。
上部層に対し、最上層として、α型Ａｌ２Ｏ３層もしくはκ型Ａｌ２Ｏ３層を形成することにより、さらに、硬質被覆層の高温硬さおよび耐熱性の向上を図ることができる。
かかる酸化アルミニウム層の平均層厚について、０．５μｍ未満では、耐摩耗性向上による寿命延長効果が少なく、また、その平均層厚が、５．０μｍを超えると、酸化アルミニウムの結晶粒が粗大化し易くなり、高温硬さ、高温強度の低下や、溶着チッピングや剥離等が発生するおそれがあるため、上記のとおり、その平均層厚は、０．５〜５．０μｍとすることが望ましい。
【００２４】
硬質被覆層の成膜方法；
本発明に係る硬質被覆層は、下部層、上部層（ＴｉＴａ複合炭窒化物層）の順に、例えば、以下に示す成膜法を用いて形成することができる。
また、必要に応じ、上部層であるＴｉＴａ複合炭窒化物層の最上層として、酸化アルミニウム層を成膜することができる。
（１）下部層の成膜方法
硬質被覆層の下部層は、工具基体上に形成される、Ｔｉの炭化物層、窒化物層、炭窒化物層、炭酸化物層および炭窒酸化物層のうちの１層または２層以上のＴｉ化合物層からなり、通常の化学蒸着法を用い、成膜する化合物層ごとに反応ガス組成、および、圧力、温度等の反応雰囲気を適正範囲に調整することにより、成膜することができる。（後述する表３等参照。）
【００２５】
（２）複合炭窒化物層（上部層；ＴｉＴａＮＣ層）の成膜方法
本発明において規定する成分組成を有し、特定の組成変動組織を有するＴｉＴａＮＣ層は、一例として、工具基体に対し、化学蒸着法を用いて、以下に示す条件にて成膜を行なうことにより、形成することができる。
すなわち、ＴｉＴａＮＣ層の成膜条件は、原料として、ＴｉＣｌ４ガス、ＴａＣｌ４ガス、ＨＣｌガス、ＣＨ４ガス、Ｎ２ガス、Ａｒガス、Ｈ２ガスを用い、成膜温度は、９００℃以上１０７０℃未満、圧力条件は、１５ｋＰａ以上４０ｋＰａ未満にて、ＣＶＤ装置にて成膜を行った。
【００２６】
［成膜条件］
１）反応ガス組成（容量％）：
ＴｉＣｌ４：０．５〜２．５％、
ＴａＣｌ４：０．３〜２．５％、
ＨＣｌ：０．１〜０．５％、
ＣＨ４：０．５〜５．０％、
Ｎ２：１５．０〜５０．０％、      
Ａｒ：１０．０〜３０．０％
Ｈ２：残、
２）反応雰囲気温度：９００℃以上１０７０℃未満
反応雰囲気温度については、９００℃未満では、十分な成膜速度が得られず、ＴｉＴａＮＣ層の塩素含有量が多くなり易い傾向がある。一方１０７０℃以上では、超硬合金母材からＣ等の元素が皮膜中に拡散し、十分な付着強度が得られないことがある。よって、反応雰囲気温度については９００℃以上１０７０℃未満が好ましい。なお、より好ましくは１０００℃以上１０５０℃以下が望ましい。
３）反応雰囲気圧力：１５ｋＰａ以上４０ｋＰａ未満
１５ｋＰａ未満では十分な膜厚が得られず、４０ｋＰａ以上では、皮膜中にポアが含まれやすくなる。よって、反応雰囲気圧力については１５ｋＰａ以上４０ｋＰａ未満が好ましい。
【００２７】
（３）最上層の成膜方法
本発明被覆工具では、上部層である複合炭窒化物層（ＴｉＴａＮＣ層）の上に、例えば、通常の化学蒸着法を用い、最上層として、α型Ａｌ２Ｏ３層もしくはκ型Ａｌ２Ｏ３層を成膜することができる。（後述する表５等参照。）
【発明の効果】
【００２８】
本発明に係る表面被覆切削工具は、工具基体の表面に形成されている硬質被覆層が、ＴｉＴａ複合炭窒化物層を有し、前記ＴｉＴａ複合炭窒化物層が、超微細組織を備えた柱状構造であることにより、ＴｉＴａ複合炭窒化物層の硬度が向上するとともに、切削試験時の摩耗脱離単位が小さいことから、異常摩耗を抑制し、合金鋼、ステンレス鋼の高速切削加工に用いた場合に、耐摩耗性にすぐれた切削特性を示すとともに、さらには、異常摩耗による膜剥離を抑制するものである。
【図面の簡単な説明】
【００２９】
【図１】本発明被覆工具１の表面被覆層の断面組織ＳＥＭ写真を示す。
【図２】図１に示す本発明被覆工具１の表面被覆層の断面組織ＳＥＭ写真の白線枠に囲まれたＴｉＴａ複合炭窒化物層の領域を拡大し、そのＨＡＡＤＦ−ＳＴＥＭ像を示す。
【発明を実施するための形態】
【００３０】
つぎに、本発明の被覆工具を実施例により具体的に説明する。
【実施例】
【００３１】
原料粉末として、いずれも１〜３μｍの平均粒径を有するＷＣ粉末、ＴｉＣ粉末、ＺｒＣ粉末、ＴａＣ粉末、ＮｂＣ粉末、Ｃｒ３Ｃ２粉末、ＴｉＮ粉末、およびＣｏ粉末を用意し、これら原料粉末を、表１に示される配合組成に配合し、さらにワックスを加えてアセトン中で２４時間ボールミル混合し、減圧乾燥した後、９８ＭＰａの圧力で所定形状の圧粉体にプレス成形し、この圧粉体を５Ｐａの真空中、１３７０〜１４７０℃の範囲内の所定の温度に１時間保持の条件で真空焼結し、焼結後、ＩＳＯ規格ＣＮＭＧ１２０４０８のインサート形状をもったＷＣ基超硬合金製の工具基体Ａ〜Ｃをそれぞれ製造した。
【００３２】
また、原料粉末として、いずれも０．５〜２μｍの平均粒径を有するＴｉＣＮ（質量比でＴｉＣ／ＴｉＮ＝５０／５０）粉末、ＺｒＣ粉末、ＴａＣ粉末、ＮｂＣ粉末、Ｍｏ2Ｃ粉末、ＷＣ粉末、Ｃｏ粉末およびＮｉ粉末を用意し、これら原料粉末を、表２に示される配合組成に配合し、ボールミルで２４時間湿式混合し、乾燥した後、９８ＭＰａの圧力で圧粉体にプレス成形し、この圧粉体を１．３ｋＰａの窒素雰囲気中、温度：１５００℃に１時間保持の条件で焼結し、焼結後、ＩＳＯ規格ＣＮＭＧ１２０４１２のインサート形状をもったＴｉＣＮ基サーメット製の工具基体Ｄ、Ｅを作製した。
【００３３】
ついで、これらの工具基体Ａ〜Ｅのそれぞれを、化学蒸着装置に装入し、ＴｉＴａ複合炭窒化物層を成膜することにより、本発明被覆工具１〜１２をそれぞれ製造した。
（ａ）下部層は、表６に示される目標層厚にて、表３に示される形成条件にて、蒸着形成した。
（ｂ）次に、表４に基づいて、工具基体記号に示される表１もしくは表２の工具基体に対し、本発明成膜工程のＴｉＴａＮＣ層の形成記号の成膜条件により成膜を行い、得られた、本発明被覆工具１〜１２に係る下部層（Ｔｉ化合物層）における目標合計平均層厚、上部層（ＴｉＴａＮＣ層）の平均組成、組成変動組織の工具基体の法線に対する傾斜角度（°）、組成変動組織の柱状構造の平均粒子幅、Ｔａ最高含有割合（平均値）、Ｔａ最低含有割合（平均値）、Ｃ最高含有割合（平均値）、Ｃ最低含有割合（平均値）、Ｔａ最高含有点とＴａ最低含有点の間隔（平均値）、Ｃ最高含有点とＣ最低含有点の間隔（平均値）、および、Ｔａ最高含有点と、そのＴａ最高含有点から最も近い位置にあるＣ最高含有点との間隔（平均値）、目標平均膜厚、押込荷重２００ｍｇｆにおけるナノインデンテーション硬さ値、および、最上層（酸化アルミニウム層）における目標平均層厚を表６に示す。
【００３４】
また、比較の目的で、本発明被覆工具１〜１２と同様の手順で比較例被覆工具１〜８をそれぞれ製造した。すなわち、
（ａ）工具基体に表３に示される条件にて、表７に示される目標層厚の下部層を蒸着形成した。
（ｂ）次に、表４に基づいて、工具基体記号に示される表１もしくは表２の工具基体に対し、比較例成膜工程のＴｉＴａＮＣ層の形成記号の成膜条件により成膜を行い、得られた、比較例被覆工具１〜８に係る下部層（Ｔｉ化合物層）における目標合計平均層厚、上部層（ＴｉＴａＮＣ層）の平均組成、組成変動組織の工具基体の法線に対する傾斜角度（°）、組成変動組織の柱状構造の平均粒子幅、Ｔａ最高含有割合（平均値）、Ｔａ最低含有割合（平均値）、Ｃ最高含有割合（平均値）、Ｃ最低含有割合（平均値）、Ｔａ最高含有点とＴａ最低含有点の間隔（平均値）、Ｃ最高含有点とＣ最低含有点の間隔（平均値）、および、Ｔａ最高含有点と、そのＴａ最高含有点から最も近い位置にあるＣ最高含有点との間隔（平均値）、目標平均膜厚、押込荷重２００ｍｇｆにおけるナノインデンテーション硬さ値、および、最上層（酸化アルミニウム層）における目標平均層厚を表７に示す。
【００３５】
ここで、本発明被覆工具１〜１２、および、比較例被覆工具１〜８の分析方法について述べる。
膜厚の測定は、走査型電子顕微鏡（倍率５０００倍）を用いた。まず、刃先近傍のすくい面のうち、刃先から１００μｍ離れた位置において、工具基体に垂直な方向の断面が露出するように研磨を施した。次に刃先近傍のすくい面の刃先から１００μｍ離れた位置を含むように、５０００倍の視野でＴｉＴａＮＣ層を観察し、観察視野内の５点の層厚を測定し、平均値を平均層厚とした。
【００３６】
次に、収束イオンビーム（ＦＩＢ）を用いて工具基体表面に垂直な縦断面を切り出し、ＴｉＴａＮＣ層の組成を、その層厚方向に沿って、工具基体表面に平行な方向の幅が１０μｍであり、硬質被覆層の厚み領域が全て含まれるように設定された視野について、高角散乱環状暗視野走査透過顕微鏡法（ＨＡＡＤＦ−ＳＴＥＭ）およびエネルギー分散型Ｘ線分析法（ＥＤＳ）を用いて１．０μｍ×１．０μｍの視野（ＴｉＴａＮＣ層の膜厚が１．０μｍ以下の場合は、ＴｉＴａＮＣ層の膜厚×１．０μｍの視野）にて異なる５箇所にて組成分析を行い、その平均値からＴｉＴａＮＣ層全体の平均組成を求めた。
【００３７】
また、ＴｉＴａＮＣ層の平均粒子幅については、上部層であるＴｉＴａＮＣ層の縦断面について、透過型電子顕微鏡（ＴＥＭ）にて、２００ｎｍ×２００ｎｍの視野で観察を行い、観察像の横方向に線分を引いた際に、結晶粒界をまたいだ回数で線分長（２００ｎｍ）を除したときの値を粒子幅とし、５視野での平均値をＴｉＴａＮＣ層の平均粒子幅とした。
【００３８】
次に、ＨＡＡＤＦ−ＳＴＥＭを用いて組成変動組織の工具基体の法線に対する傾斜角度を求めた。具体的には、１．０μｍ×１．０μｍの視野（ＴｉＴａＮＣ層の膜厚が１．０μｍ以下の場合は、ＴｉＴａＮＣ層の膜厚×１．０μｍの視野）において、ＨＡＡＤＦ−ＳＴＥＭ像を異なる５視野で観察し、工具基体の法線に対する組成変動組織の傾斜角度の平均値として求めた。
ＨＡＡＤＦ−ＳＴＥＭ像では構成元素の原子量差に起因するコントラストが強いため、ここで観察された、「ＨＡＡＤＦ−ＳＴＥＭ像で周期的な明暗がある組織」は「ＴｉとＴａとの周期的な組成変化を有する組織」であることを推定することができる。
次いで、前記周期的な明暗のある組織について、ＥＤＳによるライン分析法を用いて、ＴｉとＴａとの周期的な組成変化を有するものであるか確認を行った。
図２に本発明被覆工具１のＴｉＴａＮＣ層の断面ＨＡＡＤＦ−ＳＴＥＭ像を示す。
【００３９】
図２のＨＡＡＤＦ−ＳＴＥＭ像において、積層構造の組成変動組織について、ＥＤＳライン分析を行った。
初めに、ＨＡＡＤＦ−ＳＴＥＭ像から「ＴｉとＴａとの周期的な組成変化の周期が最小となる方向(すなわち、ＨＡＡＤＦ−ＳＴＥＭ像における明暗のコントラストの周期幅が最小となる方向)」を求めた。図２では本発明被覆工具１のＴｉＴａ複合炭窒化物層の断面ＨＡＡＤＦ−ＳＴＥＭ像において、ＴｉとＴａとの組成変化の周期が最小となる方向（例えば、結晶粒内に形成される組成変動組織が、積層構造の組織であった場合には、積層組織を構成する層の層厚が最小となる方向をいう。）を求めた結果を示す。
なお、前述の通り、ＨＡＡＤＦ−ＳＴＥＭ像では構成元素の原子量差に起因するコントラストが強く、図２のＨＡＡＤＦ−ＳＴＥＭ像において、明るい部分ほどＴａが多く含有されている。なお、ＨＡＡＤＦ−ＳＴＥＭによって粒界が明瞭に観察できない場合は、同じ個所について、電子回折パターンによる結晶方位マッピングを１０ｎｍ間隔で測定し、各々の測定点同士の結晶方位関係を解析し隣接する測定点（以下、「ピクセル」ともいう）間での方位差を測定し、５度以上の方位差がある場合、そこを粒界と定義する。そして、粒界で囲まれた領域を１つの結晶粒と定義する。(ただし、隣接するピクセルすべてと５度以上の方位差がある単独に存在するピクセルは結晶粒とせず、２ピクセル以上が連結しているものを結晶粒として取り扱った。)
そして、前記「ＴｉとＴａとの周期的な組成変化の周期幅が最小となる方向」にＥＤＳによるライン分析を行うことにより、Ｔａ最高含有割合、Ｔａ最低含有割合、Ｃ最高含有割合、Ｃ最低含有割合、Ｔａ最高含有点とＴａ最低含有点の間隔、Ｃ最高含有点とＣ最低含有点の間隔、および、前記Ｔａ最高含有点と、そのＴａ最高含有点から最も近い位置にあるＣ最高含有点との間隔を測定した。
これらは、いずれも５個の積層構造の組成変動組織に対してＥＤＳライン分析を行い、各々の積層構造の組成変動組織における測定値（各積層構造毎に１０点）の平均値として求めたものである。
表６および表７に測定および算出したそれぞれの値を示す。  
【００４０】
【表１】
2020142314.tif 000003
【００４１】
【表２】
2020142314.tif 000004
【００４２】
【表３】
2020142314.tif 000005
【００４３】
【表４】
2020142314.tif 000006
【００４４】
【表５】
2020142314.tif 000007
【００４５】
【表６】
2020142314.tif 000008
【００４６】
【表７】
2020142314.tif 000009
【００４７】
つぎに、前記各種の被覆工具を工具鋼製バイト先端部に固定治具にてクランプした状態で、本発明被覆工具１〜８および比較例工具１〜５について、以下に示す、合金鋼の高速連続切削試験を実施し、本発明被覆工具９〜１２および比較例工具６〜８については、以下に示す、ステンレス鋼の高速連続切削試験を実施し、切刃の逃げ面摩耗幅を測定するとともに溶着の発生等の有無について観察を行い、結果を表８、表９に示す。
【００４８】
≪切削条件Ａ≫
切削試験：合金鋼丸棒の湿式高速切削加工試験（ターニング）
被削材：  ＪＩＳ・ＳＣＭ４２０
切削速度：１８０ｍ／ｍｉｎ、
切り込み：２．０ｍｍ、
一刃送り量：０．４ｍｍ／刃、
切削時間：５．０分、
≪切削条件Ｂ≫
切削試験：ステンレス鋼丸棒の湿式高速切削加工試験（ターニング）
被削材：  ＪＩＳ・ＳＵＳ３１６
切削速度：２００ｍ／ｍｉｎ、
切り込み：１．５ｍｍ、
一刃送り量：０．３ｍｍ／刃、
切削時間：５．０分
【００４９】
【表８】
2020142314.tif 000010
【００５０】
【表９】
2020142314.tif 000011
【００５１】
表８および表９の切削加工試験結果からも明らかなように、本発明被覆工具１〜１２では、表６において示すＴａ含有割合およびＣ含有割合が周期的に変化し、Ｔａ最高含有点とＣ最高含有点の周期および位置がそれぞれ同期した積層構造の組成変動組織を含有したＴｉＴａ複合炭窒化物層とすることにより、本発明被覆工具１〜８については、合金鋼の高速切削加工において、本発明被覆工具９〜１２については、析出硬化型ステンレス鋼の高速切削加工において、剥離、チッピングの発生はなく、逃げ面最大摩耗幅も小さく、すぐれた耐溶着性、耐塑性変形性および耐異常損傷性を発揮する。
これに対し、比較例被覆工具１〜８では、硬質被覆層として含まれる複合炭窒化物層が、所望の平均組成を満たしていない、あるいは、所望の平均組成を満たしている場合であっても、Ｔａ含有割合およびＣ含有割合が周期的に変化する組成変動組織を有していないことにより、合金鋼の高速切削加工、あるいは、析出硬化型ステンレス鋼の高速切削加工において、所望の特性を発揮することができず、摩耗の進展、溶着の発生、チッピングの発生等により、短時間で寿命に至るものであった。
【産業上の利用可能性】
【００５２】
前述のとおり、本発明の被覆工具は、硬質被覆層として含まれる複合炭窒化物層において、各成分の含有割合が周期的に変化する、所望の組成変動組織を有することにより、合金鋼の高速切削加工、および、析出硬化型ステンレス鋼の高速切削加工において、すぐれた耐摩耗性、耐剥離性を発揮するものであるから、切削装置の高性能化並びに切削加工の省力化および省エネ化、さらに、低コスト化に十分満足するものである。
【図１】
2020142314.tif 000012
【図２】
2020142314.tif 000013